(57)【特許請求の範囲】
【請求項１】
（Ａ）錫塩又は、錫塩と鉛、銀、亜鉛、ビスマス、インジウム、銅、ニッケルから選ばれた金属の塩との混合物のいずれかよりなる可溶性塩、
（Ｂ）イミノジコハク酸、アスパラギン酸一酢酸、アスパラギン酸二酢酸、アスパラギン酸一プロピオン酸、２−スルホメチルアスパラギン酸、２−スルホエチルアスパラギン酸、グルタミン酸二酢酸、２−スルホメチルグルタミン酸、２−スルホエチルグルタミン酸、メチルイミノ二酢酸、フェニルアラニン二酢酸、アントラニル酸二酢酸、スルファニル酸二酢酸、タウリン二酢酸、スルホエチルグルタミン酸二酢酸、セリン二酢酸、或いはこれらのアルカリ金属塩又はアンモニウム塩から選ばれるアミノ酸化合物及び（又は）その塩の少なくとも一種、及び
（Ｃ）下記の界面活性剤（１）〜（１３）：
（１）一般式
【化１】
0004249292.tif 000027
［ここで、Ｒはアルキル（Ｃ1〜Ｃ25）を表し、Ａは酸素又は単結合を表す。Ｍは水素又はアルカリ金属を表す。］
で表されるナフタレンスルホン酸系界面活性剤、
（２）一般式
ＨＯ−（Ａ）m−（Ｂ）n−Ｈ
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。］
で表されるポリオキシアルキレン系界面活性剤、
（３）一般式
Ｒ−Ｘ−（Ａ）m−（Ｂ）n−Ｈ
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｒは、炭素数１〜２２のアルキル基又は炭素数１〜２５の脂肪酸でエステル化したソルビタンを表す。Ｘは、−Ｏ−又は−ＣＯＯ−を表す。］
で表されるポリオキシアルキレンアルキルエーテル（又はエステル）系界面活性剤、
（４）一般式
Ｐｈ−Ｏ−（Ａ）m−（Ｂ）n−Ｈ
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｐｈは、フェニル基又はアルキル基（Ｃ1〜Ｃ25）で置換したフェニル基を表わす。］
で表されるポリオキシアルキレンフェニル（又はアルキルフェニル）エーテル系界面活性剤、
（５）一般式
【化２】
0004249292.tif 000028
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｒは水素又はアルキル基（Ｃ1〜Ｃ25）を表す。］
で表されるポリオキシアルキレンナフチル（又はアルキルナフチル）エーテル系界面活性剤、
（６）一般式
【化３】
0004249292.tif 000029
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｒａ、Ｒｂ、Ｒｃは、それぞれ独立に水素、フェニル基、アルキル基（Ｃ1〜Ｃ4）又は−ＣＨ（ＣＨ3）−φを表わす。ただし、少なくとも１つはフェニル基もしくは−ＣＨ（ＣＨ3）−φであるものとする。］
で表されるポリオキシアルキレンスチレン化フェニルエーテル系界面活性剤、
（７）一般式
【化４】
0004249292.tif 000030
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されない。Ｒａ、Ｒｂは、それぞれ独立に水素、フェニル基又はアルキル基（Ｃ1〜Ｃ4）を表し、Ｒｃ、Ｒｄは、それぞれ独立に水素又はメチル基を表し、ｍ１、ｍ２、ｎ１、ｎ２はそれぞれ独立に０〜４０の整数を表す。ただし、ｍ１及びｎ１、さらにｍ２及びｎ２の和は１から４０の範囲内にある。］
で表されるポリオキシアルキレンスチレン化フェニルエーテルのフェニル基にさらにポリオキシアルキレン鎖を付加した系界面活性剤、
（８）一般式
【化５】
0004249292.tif 000031
［ここで、Ｒａ及びＲｂは水素もしくはアルキル基（Ｃ1〜Ｃ25）を表し、同一又は異なってもよい。Ａ及びＢは−ＣＨ2−ＣＨ2−Ｏ−又は−ＣＨ2−Ｃ（ＣＨ3）Ｈ−Ｏ−を表し、それらの存在位置は限定されない。ｍ１、ｍ２、ｎ１、ｎ２はそれぞれ独立に０〜４０の整数を表す。ただし、ｍ１及びｎ１、さらにｍ２及びｎ２の和は１から４０の範囲内にある。Ｍは水素又はアルカリ金属を示す。］
で表されるリン酸エステル系界面活性剤、
（９）一般式
【化６】
0004249292.tif 000032
［ここで、Ｒは、アルキル基（Ｃ1〜Ｃ30）、アルケニル基（Ｃ2〜Ｃ30）又はアシル基（Ｃ1〜Ｃ30）を表し、Ａ及びＢは−ＣＨ2−ＣＨ2−Ｏ−又は−ＣＨ2−Ｃ（ＣＨ3）Ｈ−Ｏ−を表し、それらの存在位置は限定されない。ｍ１、ｍ２、ｎ１、ｎ２はそれぞれ独立に０〜６の整数を表す。ただし、ｍ１及びｎ１、さらにｍ２及びｎ２の和は１から６の範囲内にある。−ＣＨ2−ＣＨ（ＣＨ3）−Ｏの付加モル数が−ＣＨ2−ＣＨ2−Ｏの付加モル数より多いことはない。］
で表されるポリオキシアルキル（又はアルケニル）アミン（又はアミド）系界面活性剤、
（１０）一般式
【化７】
0004249292.tif 000033
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されない。ｍ１、ｍ２、ｍ３、ｍ４、ｎ１、ｎ２、ｎ３、ｎ４は整数で、ｍ１＋ｍ２＋ｍ３＋ｍ４＝５〜７０、ｎ１＋ｎ２＋ｎ３＋ｎ４＝５〜７０である。ｍ１、ｍ２、ｎ１、ｎ２はそれぞれ独立に０〜６の整数を表す。ただし、ｍ１及びｎ１、さらにｍ２及びｎ２の和は１から６の範囲内にある。ｘは２又は３の整数を表す。Ｒは、アルキル基（Ｃ1〜Ｃ30）又はアルケニル基（Ｃ2〜Ｃ30）を表す。］
で表されるアルキレンジアミンのアルキレンオキシド付加物系界面活性剤、
（１１）一般式
【化８】
0004249292.tif 000034
［ここで、Ｒａは、アルキル基（Ｃ1〜Ｃ20）を表し、Ｒｂは、−（ＣＨ2）mＯＨ又は−（ＣＨ2）mＯＣＨ2ＣＯＯ−を表し、Ｒｃは、アルキル基（Ｃ1〜Ｃ4）、−（ＣＨ2）nＣＯＯ−、−（ＣＨ2）nＳＯ3−、−ＣＨ（ＯＨ）ＣＨ2ＳＯ3−を表し、ｍ及びｎは１〜４の整数を表す。Ｍはアルカリ金属を表し、Ｘはハロゲン、水酸基又はアルカンスルホン酸基（Ｃ1〜Ｃ5）を表す。Ｒｃがアルキル基の場合には、Ｍは存在せず、Ｒｃがアルキル基以外の場合には、Ｍは存在してもしなくてもよく、Ｍが存在しないときにはＸも存在しない。］
で表されるアルキルイミダゾリニウムベタイン系界面活性剤、
（１２）一般式
【化９】
0004249292.tif 000035
［ここで、Ｒａは水素又はメチル基を表し、又は結合がなくてもよい。Ｒｂは水素又はメチル基若しくはエチル基を表し、該アルキル基の水素の一つがエーテル結合を介してアシルオキシ基と結合していてもよい。Ｒｃはアルキル基（Ｃ5〜Ｃ20）を表す。カルボキシル基は水素又はアルカリ金属とイオン結合していてもよい。ｍは１〜４の整数を、ｎは０〜４の整数を表す。］
で表されるアルキル（又はアミド）ベタイン系界面活性剤、
（１３）一般式
【化１０】
0004249292.tif 000036
［ここで、Ｘは、ハロゲン、ＯＨ又はアルカンスルホン酸基（Ｃ1〜Ｃ5）を表し、Ｒａは、アルキル基（Ｃ1〜Ｃ20）を表し、Ｒｂ及びＲｃは、アルキル基（Ｃ1〜Ｃ4）又はアルコキシル基（Ｃ1〜Ｃ10）を表し、Ｒｄは、アルキル基（Ｃ1〜Ｃ10）、ベンジル基又は脂肪酸−（ＣＨ2）ｎＣＯＯＨを表し、ここで、ｎは１〜１８の整数を表す。Ｒｅは、アルキル基（Ｃ8〜Ｃ20）を表し、Ｒｆは、水素又はアルキル基（Ｃ1〜Ｃ4）を表す。］
で表されるアンモニウム又はピリジニウム４級塩系界面活性剤
の内の少なくとも一種、
（Ｄ）さらに、下記一般式（ｂ）
ＨＯＣＨ2ＣＯＯＭ （ｂ）
［式中、Ｍは水素、アルカリ金属又はアンモニウムを表す。］
で表されるグリコール酸或いはこれらの塩類であるアルカリ金属塩又はアンモニウム塩の１種又は２種以上
を含有することを特徴とする錫又は錫合金メッキ浴。
【発明の詳細な説明】
【０００１】
【発明の属する技術分野】
本発明は、はんだ接合に適した錫及び錫合金皮膜を得るための電気メッキ用錫及び又は錫合金用メッキ浴に関するものである。
【０００２】
【従来の技術】
近年、錫及び錫合金メッキ皮膜は、はんだ付け性向上用メッキ皮膜及びエッチングレジスト皮膜として弱電工業並びに電子工業用部品などに広く利用されている。これらメッキ浴には、浴中での金属イオンの安定化、メッキ皮膜の平滑化、合金皮膜組成の均一安定化を目的に種々な錯化剤が用いられているが、未だ改良すべき点が多い。
【０００３】
例えば、錫及び錫合金めっき浴の錯化剤には、グルコン酸、クエン酸、酒石酸、マロン酸、ピロリン酸（特開昭５３−１２４１３１）、エチレンジアミン四酢酸（特開平２−２５４１９４）、脂肪族又は芳香族スルホカルボン酸（特開昭６１−１９４１９４）等が用いられているが、錯形成能力の弱い錯化剤では経時によって錫酸塩の白色沈殿物を生じ工業的使用が困難である。一方、錯形成能が強い錯化剤では生分解性が悪く、海洋投棄の禁止等の環境問題から使用の削減が提唱されている。
【０００４】
錫合金めっき浴では、錫イオンの安定性に加えて合金となる異種金属イオンの安定性を考慮する必要がある。例えば、グルコン酸錫浴とスルホコハク酸銀浴は単独浴では安定であるが、合金浴は経時によって褐色の銀化合物沈殿を生じて浴中の銀イオン濃度を著しく低減させる。また、メタンスルホン酸錫−インジウム合金メッキ浴では経時安定性は良好であるが、錫とインジウムの析出電位の異なることが原因で低電流密度条件ではインシジウムが共析しない問題がある。さらに、錫合金メッキ浴の安定化及び浴中の金属組成と合金皮膜組成を近似させる目的で錯化剤濃度を増加させた場合には、陰極電流効率の低下を招き膜が薄くなると共に、併用添加剤による平滑化作用を低減させるので、光沢剤や半光沢剤を併用した際に生じる緻密で均一なメッキ皮膜を得ることが困難になる。
【０００５】
【発明が解決しようとする課題】
本発明は上述の問題点に鑑み発明されたもので、錫塩又は、錫塩及び鉛、銀、亜鉛、ビスマス、インジウム、銅、ニッケルから選ばれた金属塩の混合物とのいずれかよりなる可溶性塩と、特定のアミノ酸化合物及びその塩の少なくとも一種と、特定の非イオン界面活性剤、アニオン界面活性剤、カチオン界面活性剤、両性界面活性剤の一種以上を含有することを特徴とする錫及び錫合金メッキ浴で、さらに、グリコール酸或いはグリコール酸塩類を添加することによってメッキ皮膜の平滑化と浴の経時安定性、錫合金メッキ浴では電着物組成の安定性をさらに向上させることを特徴とする錫及び錫合金メッキ浴を提供することにある。
【０００６】
【課題を解決するための手段】
本発明者らは、前記課題を解決すべく、錫塩又は、錫塩と鉛、銀、亜鉛、ビスマス、インジウム、銅、ニッケルから選ばれた金属塩との混合物のいずれかよりなる可溶性塩からなる錫及び錫合金メッキ液に対して各種錯化剤の添加配合試験を実施した結果、特定のアミノ酸化合物及び（又は）その塩の少なくとも一種を含有させ、さらに、非イオン系界面活性剤、アニオン系界面活性剤、カチオン系界面活性剤、両性界面活性剤の内の少なくとも一種を併用することによって、浴の経時安定性に優れ、メッキ皮膜は平滑で光沢又は半光沢外観を示し、合金メッキ浴では電流密度に依存する電着物組成の安定な錫及び錫合金メッキ浴を見い出した。
【０００７】
従って、本発明は、
（Ａ）錫塩又は、錫塩と鉛、銀、亜鉛、ビスマス、インジウム、銅、ニッケルから選ばれた金属の塩との混合物のいずれかよりなる可溶性塩、
（Ｂ）特定のアミノ酸化合物及び（又は）その塩の少なくとも一種、及び
（Ｃ）特定の非イオン系界面活性剤、アニオン系界面活性剤、カチオン系界面活性剤、両性界面活性剤の内の少なくとも一種
を含有することを特徴とする錫及び錫合金メッキ浴である。
【０００８】
【発明の実施の形態】
本発明の錫及び錫合金メッキ浴における（Ｂ）成分としての特定のアミノ酸化合物は、イミノジコハク酸、アスパラギン酸一酢酸、アスパラギン酸二酢酸、アスパラギン酸一プロピオン酸、２−スルホメチルアスパラギン酸、２−スルホエチルアスパラギン酸、グルタミン酸二酢酸、２−スルホメチルグルタミン酸、２−スルホエチルグルタミン酸、メチルイミノ二酢酸、フェニルアラニン二酢酸、アントラニル酸二酢酸、スルファニル酸二酢酸、タウリン二酢酸、スルホエチルグルタミン酸二酢酸、セリン二酢酸、或いはこれらのアルカリ金属塩又はアンモニウム塩から選ばれるアミノ酸化合物及び（又は）その塩の少なくとも一種から選ばれる。さらに、非イオン系界面活性剤、アニオン系界面活性剤、カチオン系界面活性剤、両性界面活性剤の内の少なくとも一種を併用することで、浴の経時安定性に優れ、メッキ皮膜は平滑で光沢又は半光沢外観を示し、合金メッキ浴では電流密度に依存する電着物組成の安定な錫及び錫合金メッキ浴を見い出した。
【０００９】
本発明に用いられるようなアミノ酸化合物が廃水処理において微生物分解性に優れた錯化剤であることは、例えば、特開平９−２２１６９７（グルタミン酸二酢酸四ナトリウム）、特開平８−９２１９７（スルホエチルアミノカルボン酸）等に開示されているが、錫及び錫合金浴の錯化剤として用いた場合には、めっき浴の寿命を向上させる。
【００１０】
更に、本発明者らは、前記のメッキ浴に、  下記一般式（ｂ）
ＨＯＣＨ2ＣＯＯＭ              （ｂ）
［式中、Ｍは水素、アルカリ金属、アンモニウムを表す。］
で表されるグリコール酸或いはこれらの塩類を添加することによって、メッキ皮膜の平滑化と浴の経時安定性、錫合金メッキ浴では電着物組成の安定性がさらに向上した錫及び錫合金メッキ浴を完成するに至った。
【００１１】
本発明に用いられる錫塩としては、メタンスルホン酸第一錫、エタンスルホン酸第一錫、プロパンスルホン酸第一錫、２−プロパノールスルホン酸第一錫、スルホコハク酸錫、ｐ−フェノールスルホン酸錫、クレゾールスルホン酸錫、トリフルオロメタンスルホン酸錫、硫酸第一錫、ホウフッ化第一錫、塩化第一錫、酸化第一錫、炭酸第一錫、錫酸ナトリウム、錫酸カリウム、クエン酸錫、酒石酸第一、コハク酸第一錫、グルコン酸第一錫等の任意の可溶性錫塩を用いることができる。
【００１２】
一方、錫と合金を形成する金属塩としては、メッキ液中でＰｂ2+、Ａｇ+、Ｂｉ3+、Ｉｎ3+、Ｃｕ+、Ｃｕ2+、Ｚｎ2+、Ｎｉ2+等の各種金属イオンを生成する任意の可溶性塩を意味する。
【００１３】
具体例を下記に示すと、
（１）酸化物：酸化銀、酸化ビスマス、酸化インジウム、酸化亜鉛、酸化第一銅、酸化第二銅、酸化鉛等。
（２）ハロゲン化物：塩化ビスマス、塩化亜鉛、塩化第一銅、塩化第二銅、塩化インジウム、塩化ニッケル、ヨウ化銀等。
（３）無機酸又は有機酸との塩：硫酸ニッケル、硫酸第一銅、硫酸第二銅、硫酸インジウム、硫酸ビスマス、硫酸亜鉛、硫酸銀、メタンスルホン酸銀、メタンスルホン酸第一銅、２−プロパノールスルホン酸第二銅、エタンスルホン酸ニッケル、フェノールスルホン酸亜鉛、ホウフッ化鉛、硝酸銀、炭酸銀、プロパンスルホン酸ビスマスなど。
【００１４】
上記錫及び錫合金となる特定の異種金属の総濃度（金属として）は、一般に０．０１〜２００ｇ／Ｌ、好ましくは０．１〜１００ｇ／Ｌである。
【００１５】
錫合金浴では、鉛、銀、亜鉛、ビスマス、インジウム、銅、ニッケルから選ばれた金属の一種以上を錫と併用して用いることができる。
【００１６】
本発明に係る特定のアミノ酸化合物の錫、鉛、銀、亜鉛、ビスマス、インジウム、銅、ニッケル塩を本メッキ浴に使用することは可能であるが、浴中の金属濃度を増加させるために、他の金属塩と併用させることもできる。
【００１７】
本発明の錫及び錫合金メッキ浴は、上記のアミノ酸化合物を単独又は２種類以上を複合して使用することができる。環境汚染防止の観点からは、これら生分解性の良いアミノ酸化合物を主用錯化剤として用いるのが好ましいが、上記アミノ酸化合物一種類と錫及び錫合金メッキ浴に使用されている公知の錯化剤が併用できる。例えば、グルコン酸、酒石酸、マレイン酸、スルホコハク酸、クエン酸、トリポリリン酸、ピロリン酸、スルファミン酸、リンゴ酸、マロン酸、乳酸、酪酸、プロピオン酸、酢酸、チオシアン酸、ヨウ化カリウム等を併用することができる。
【００１８】
アミノ酸化合物の使用量は錯化剤の種類や組み合わせ、金属合金種に応じて適宜選択されるが、主錯化剤として添加する場合は、浴中の金属分１モルに対して０．１〜２０モル程度が適当であり、好ましくは、０．５〜１５モル程度である。また、補助錯化剤として用いる場合は、絶対濃度で０．００１ｍｏｌ／Ｌ程度の低濃度から、浴中の金属分１モルに対して主錯化剤に匹敵する１〜２０モル程度までの高濃度範囲で用いる。
【００１９】
本発明の錫及び錫合金メッキ浴は、平滑で緻密なメッキ皮膜を得るために下記に示す特定の非イオン系界面活性剤、アニオン系界面活性剤、カチオン系界面活性剤、両性界面活性剤の内の少なくとも一種を含有する。
【００２０】
本発明の錫メッキ又は錫合金メッキに利用できる効果のある界面活性剤の例としては、例えば下記（１）〜（１３）を例示することができる。
【００２１】
（１）一般式
【化１１】
0004249292.tif 000002
［ここで、Ｒはアルキル（Ｃ1〜Ｃ25）を表し、Ａは酸素又は単結合を表す。Ｍは水素又はアルカリ金属を表す。］
で表されるナフタレンスルホン酸系界面活性剤、
【００２２】
（２）一般式
ＨＯ−（Ａ）m−（Ｂ）n−Ｈ
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。］
で表されるポリオキシアルキレン系界面活性剤、
【００２３】
（３）一般式
Ｒ−Ｘ−（Ａ）m−（Ｂ）n−Ｈ
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｒは、炭素数１〜２２のアルキル基又は炭素数１〜２５の脂肪酸でエステル化したソルビタンを表す。Ｘは、−Ｏ−又は−ＣＯＯ−を表す。］
で表されるポリオキシアルキレンアルキルエーテル（又はエステル）系界面活性剤、
【００２４】
（４）一般式
Ｐｈ−Ｏ−（Ａ）m−（Ｂ）n−Ｈ
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｐｈは、フェニル基又はアルキル基（Ｃ1〜Ｃ25）で置換したフェニル基を表わす。］
で表されるポリオキシアルキレンフェニル（又はアルキルフェニル）エーテル系界面活性剤、
【００２５】
（５）一般式
【化１２】
0004249292.tif 000003
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｒは水素又はアルキル基（Ｃ1〜Ｃ25）を表す。］
で表されるポリオキシアルキレンナフチル（又はアルキルナフチル）エーテル系界面活性剤、
【００２６】
（６）一般式
【化１３】
0004249292.tif 000004
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されず、ｍ及びｎは、０〜４０の整数を表す。ただし、ｍ及びｎの和は１から４０の範囲内にある。Ｒａ、Ｒｂ、Ｒｃは、それぞれ独立に水素、フェニル基、アルキル基（Ｃ1〜Ｃ4）又は−ＣＨ（ＣＨ3）−φを表わす。ただし、少なくとも１つはフェニル基もしくは−ＣＨ（ＣＨ3）−φであるものとする。］
で表されるポリオキシアルキレンスチレン化フェニルエーテル系界面活性剤、
【００２７】
（７）一般式
【化１４】
0004249292.tif 000005
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されない。Ｒａ、Ｒｂは、それぞれ独立に水素、フェニル基又はアルキル基（Ｃ1〜Ｃ4）を表し、Ｒｃ、Ｒｄは、それぞれ独立に水素又はメチル基を表し、ｍ１、ｍ２、ｎ１、ｎ２はそれぞれ独立に０〜４０の整数を表す。ただし、ｍ１及びｎ１、さらにｍ２及びｎ２の和は１から４０の範囲内にある。］
で表されるポリオキシアルキレンスチレン化フェニルエーテルのフェニル基にさらにポリオキシアルキレン鎖を付加した系界面活性剤、
【００２８】
（８）一般式
【化１５】
0004249292.tif 000006
［ここで、Ｒａ及びＲｂは水素もしくはアルキル基（Ｃ1〜Ｃ25）を表し、同一又は異なってもよい。Ａ及びＢは−ＣＨ2−ＣＨ2−Ｏ−又は−ＣＨ2−Ｃ（ＣＨ3）Ｈ−Ｏ−を表し、それらの存在位置は限定されない。ｍ１、ｍ２、ｎ１、ｎ２はそれぞれ独立に０〜４０の整数を表す。ただし、ｍ１及びｎ１、さらにｍ２及びｎ２の和は１から４０の範囲内にある。Ｍは水素又はアルカリ金属を示す。］
で表されるリン酸エステル系界面活性剤、
【００２９】
（９）一般式
【化１６】
0004249292.tif 000007
［ここで、Ｒは、アルキル基（Ｃ1〜Ｃ30）、アルケニル基（Ｃ2〜Ｃ30）又はアシル基（Ｃ1〜Ｃ30）を表し、Ａ及びＢは−ＣＨ2−ＣＨ2−Ｏ−又は−ＣＨ2−Ｃ（ＣＨ3）Ｈ−Ｏ−を表し、それらの存在位置は限定されない。ｍ１、ｍ２、ｎ１、ｎ２はそれぞれ独立に０〜６の整数を表す。ただし、ｍ１及びｎ１、さらにｍ２及びｎ２の和は１から６の範囲内にある。−ＣＨ2−ＣＨ（ＣＨ3）−Ｏの付加モル数が−ＣＨ2−ＣＨ2−Ｏの付加モル数より多いことはない。］
で表されるポリオキシアルキル（又はアルケニル）アミン（又はアミド）系界面活性剤、
【００３０】
（１０）一般式
【化１７】
0004249292.tif 000008
［ここで、Ａ及びＢは−ＣＨ2−ＣＨ2−Ｏ−又は−ＣＨ2−Ｃ（ＣＨ3）Ｈ−Ｏ−を表し、それらの存在位置は限定されない。ｍ１、ｍ２、ｍ３、ｍ４、ｎ１、ｎ２、ｎ３、ｎ４は整数で、ｍ１＋ｍ２＋ｍ３＋ｍ４＝５〜７０、ｎ１＋ｎ２＋ｎ３＋ｎ４＝５〜７０である。ｍ１、ｍ２、ｎ１、ｎ２はそれぞれ独立に０〜６の整数を表す。ただし、ｍ１及びｎ１、さらにｍ２及びｎ２の和は１から６の範囲内にある。ｘは２又は３の整数を表す。Ｒは、アルキル基（Ｃ1〜Ｃ30）又はアルケニル基（Ｃ2〜Ｃ30）を表す。］
で表されるアルキレンジアミンのアルキレンオキシド付加物系界面活性剤、
【００３１】
（１１）一般式
【化１８】
0004249292.tif 000009
［ここで、Ｒａは、アルキル基（Ｃ1〜Ｃ20）を表し、Ｒｂは、−（ＣＨ2）mＯＨ又は−（ＣＨ2）mＯＣＨ2ＣＯＯ−を表し、Ｒｃは、アルキル基（Ｃ1〜Ｃ4）、−（ＣＨ2）nＣＯＯ−、−（ＣＨ2）nＳＯ3−、−ＣＨ（ＯＨ）ＣＨ2ＳＯ3−を表し、ｍ及びｎは１〜４の整数を表す。Ｍはアルカリ金属を表し、Ｘはハロゲン、水酸基又はアルカンスルホン酸基（Ｃ1〜Ｃ5）を表す。Ｒｃがアルキル基の場合には、Ｍは存在せず、Ｒｃがアルキル基以外の場合には、Ｍは存在してもしなくてもよく、Ｍが存在しないときにはＸも存在しない。］
で表されるアルキルイミダゾリニウムベタイン系界面活性剤、
【００３２】
（１２）一般式
【化１９】
0004249292.tif 000010
［ここで、Ｒａは水素又はメチル基を表し、又は結合がなくてもよい。Ｒｂは水素又はメチル基若しくはエチル基を表し、該アルキル基の水素の一つがエーテル結合を介してアシルオキシ基と結合していてもよい。Ｒｃはアルキル基（Ｃ5〜Ｃ20）を表す。カルボキシル基は水素又はアルカリ金属とイオン結合していてもよい。ｍは１〜４の整数を、ｎは０〜４の整数を表す。］
で表されるアルキル（又はアミド）ベタイン系界面活性剤、
【００３３】
（１３）一般式
【化２０】
0004249292.tif 000011
［ここで、Ｘは、ハロゲン、ＯＨ又はアルカンスルホン酸基（Ｃ1〜Ｃ5）を表し、Ｒａは、アルキル基（Ｃ1〜Ｃ20）を表し、Ｒｂ及びＲｃは、アルキル基（Ｃ1〜Ｃ4）又はアルコキシル基（Ｃ1〜Ｃ10）を表し、Ｒｄは、アルキル基（Ｃ1〜Ｃ10）、ベンジル基又は脂肪酸−（ＣＨ2）ｎＣＯＯＨを表し、ここで、ｎは１〜１８の整数を表す。Ｒｅは、アルキル基（Ｃ8〜Ｃ20）を表し、Ｒｆは、水素又はアルキル基（Ｃ1〜Ｃ4）を表す。］
で表されるアンモニウム又はピリジニウム４級塩系界面活性剤、
【００３４】
さらにそれらの中で好適なもので市販品として容易に入手できるものを具体的に挙げれば下記のとおりである。
【００３５】
前記式（１）で表されるものとして、例えばアルキル（プロピル、プチル・・・）ナフタレンスルホン酸ナトリウム：ペレックスＮＢ−Ｌ、β−ナフタレンスルホン酸−ホルマリン縮合物のナトリウム塩：デモールＮ（共に花王（株）社製）等が含まれる。
【００３６】
前記式（２）で表されるものとして、例えばエチレングリコール、ジ−（トリ−、テトラ−、オクタ−・・・）エチレングリコールのようなポリエチレングリコール、プロピレングリコール、ジ−（トリ−、テトラ−、オクタ−・・・）プロピレングリコールのようなポリプロピレングリコール、エチレンオキサイドとプロピレンオキサイドとの縮合物等、特に、ポリオキシエチレン−ポリオキシプロピレンブロックポリマー：エパンタイプ、例えばエパン７２０、エパン７４０、エパン７５０、エパン４５０（第一工業製薬（株）社製）、プルロニックタイプ、例えばプルロニックＬ６４、プルロニックＬ１０１、プルロニックＰ１０３、プルロニックＰＰ１５０（旭電化工業（株）社製）、ポリオキシエチレンオレイルエーテル：ニッコールＢＯ−２０（日光ケミカルズ（株）社製）、ポリオキシエチレン誘導体：エマルゲンＬ−４０（花王（株）社製）、ＰＥＯ及びＰＰＯのモノメチルエーテル：５０ＨＢ−２０００／５０００（三洋化成（株）社製）等が含まれる。
【００３７】
前記式（３）で表されるものとして、例えば、上記の（２）に記載のようなポリエチレングリコール、ポリプロピレングリコール等のアルキル（例えば、オレイル、セチル、ステアリル、ラウリル・・・）エーテル若しくは脂肪酸エステル、ソルビタンエステル等、特に、ポリオキシエチレンアルキルエーテル：例えばブラウノンＥＬ−１３０３、ブラウノンＥＬ−１５０９、ブラウノンＣＨ−３１０（青木油脂工業（株）社製）、ニューコール１１１０（日本乳化剤（株）社製）、ニッコールＢＬ（日光ケミカルズ（株）社製）、ノイゲンＥＴ−１７０（第一工業製薬（株）社製）、ポリオキシエチレンソルビタン脂肪酸エステル：例えばソルゲンＴＷシリーズ（第一工業製薬（株）社製）、ニューコールシリーズ（日本乳化剤（株）社製）、ポリオキシエチレン脂肪酸エステル：例えばニッコールＭＹＬ−１０（日光ケミカルズ（株）社製）等が含まれる。
【００３８】
前記式（４）で表されるものとして、例えば、上記の（２）に記載のようなポリエチレングリコール、ポリプロピレングリコール等のフェニルエーテル又はアルキル置換フェニルエーテル等、特に、ポリオキシエチレンノニルフェニルエーテル：例えばノイゲンＥＡ−１５０、ノイゲンＥＡ−１３０Ｔ（第一工業製薬（株）社製））；ブラウノンＮＫ−８０８、Ｎ−５１２、ＤＰ−９（青木油脂工業（株）社製）；ニューコール７０４、ニューコール７０７、ニューコール７１０、ニューコール７１４、ニューコール７２３、ブラウノンＬＰＥ−１００７（青木油脂工業（株）社製）；アデカトールＮＰ−１５、アデカトールＮＰ−７２０（旭電化工業（株）社製）等が含まれる。
【００３９】
前記式（５）で表されるものとして、例えば、ナフトール又はアルキルナフトールのエチレンオキサイド及び（又は）プロピレンオキサイド付加物等、特に、ポリオキシエチレンβ−ナフトール：ブラウノンＢＮ−１８（青木油脂工業（株）社製）、アデカトールＰＣ−１０（旭電化工業（株）社製）、ノイゲンＥＮ−１０（第一工業製薬（株）社製）等が含まれる。
【００４０】
前記式（６）で表されるものとして、例えば、スチレン化フェノール又はα−メチルスチレン化フェノールのエチレンオキサイド及び（又は）プロピレンオキサイド付加物等、特に、ポリオキシエチレンアルキルアリールエーテル：ニューコール２６０７（日本乳化剤（株）社製）、ポリオキシエチレンスチレン化フェニルエーテル：ブラウノンＤＳＰ−９（青木油脂工業（株）社製）等が含まれる。
【００４１】
前記式（７）で表されるものとして、例えば、ビスフェノールＡのビス（エチレンオキサイド及び（又は）プロピレンオキサイド付加物）等、例えばリポノックスＮＣ−１００（ライオン）等が含まれる。
【００４２】
前記式（８）で表されるものとして、例えば、アルキルリン酸エステルのナトリウム塩等、ポリオキシエチレン化及び（又は）ポリオキシプロピレン化リン酸のナトリウム塩等、例えば、アデカコールＰＳ−４４０Ｅ、アデカコールＣＳ−１４１Ｅ、アデカコールＴＳ−２３０Ｅ（旭電化工業（株）社製）等が含まれる。
【００４３】
前記式（９）で表されるものとして、例えば、アルキル（又はアルケニル）アミン（又はアミド）のエチレンオキサイド及び（又は）プロピレンオキサイド付加物等、例えば、ナイミーンＬ２０７、ナイミーンＴ２−２１０、ナイミーンＳ−２１５（日本油脂（株）社製）、ポリオキシエチレンラウリルアミン：ニューコール４２０（日本乳化剤（株）社製）、ポリオキシエチレンオレイルアミン：ニッコールＴＡＭＮＯ−１５（日光ケミカルズ（株）社製）、エトキシ化オレイン酸アミド：タムド−５、ポリオキシエチレンオレイルアミノエーテル：ブラウノンＯ−２０５（青木油脂工業（株）社製）等が含まれる。
【００４４】
前記式（１０）で表されるものとして、例えば、エチレンジアミンのエチレンオキサイド及び（又は）プロピレンオキサイドＮ付加物等、例えばテトロニックＴＲ−７０１、テトロニックＴＲ−７０２（旭電化工業（株）社製）等が含まれる。
【００４５】
前記式（１１）で表されるものとして、例えば、アルキル（ラウリル、オレイル、セチル、ステアリル、ベヘニル・・・）ジメチルアンモニウムベタイン、２−アルキル（ラウリル、オレイル、セチル、ステアリル、ベヘニル・・・）−Ｎ−メチル（カルボキシメチル）−Ｎ−ヒドロキシエチルイミダゾリニウムベタイン等、例えば、ソフタゾリンＣＨ、ソフタゾリンＮＳ（川研ファインケミカル（株）社製）、ニッサンアノンＧＬＭ−Ｒ（日本油脂（株）社製）、レボン１０１−Ｈ（三洋化成工業（株）社製）、ニッコールＡＭ−１０３ＥＸ（日本乳化剤（株）社製）等が含まれる。
【００４６】
前記式（１２）で表されるものとして、例えば、ジメチルラウリル（オレイル、セチル、ステアリル、ベヘニル・・・）ベタイン等、特に、ココナツアミンアセテート（ラウリルアミンアセテート）：アセタミン２４（花王（株）社製）等が含まれる。
【００４７】
前記式（１３）で表されるものとして、例えば、ラウリル（オレイル、セチル、ステアリル、ベヘニル・・・）トリ（ジ）メチルアンモニウムクロライド等、例えばニッコールＣＡ２１５０、塩化ベンザルコニウム：ニッコールＣＡ１０１（日光ケミカルズ（株）社製）、ベンジルアンモニウム塩：テクスノールＲ−５（日本乳化剤（株）社製）等が含まれる。
【００４８】
これら界面活性剤のメッキ浴への添加濃度は、０．００１〜５０ｇ／ｌで、さらに好適には０．０１〜３０ｇ／ｌが使用される。使用量の不足は平滑で緻密な錫及び錫合金皮膜を得るという前述の効果が期待できず、過剰の添加は、電流効率を低下させたり皮膜組成の均一性を低下させるなどの悪影響を及ぼす可能性がある。
【００４９】
更に、本発明の錫及び錫合金メッキ浴は、  下記一般式（ｂ）
ＨＯＣＨ2ＣＯＯＭ              （ｂ）
［式中、Ｍは水素、アルカリ金属、アンモニウムを表す。］
で表されるグリコール酸或いはこれらの塩類を併用添加することによってメッキ皮膜の平滑化と浴の寿命、経時安定性、錫合金メッキ浴では電着物組成の安定性をさらに向上させることができる。
【００５０】
グリコール酸又はグリコール酸塩の適正添加濃度は、金属合金種に応じて適宜選択されるが、浴中の金属分１モルに対して０．００１〜１０モル程度が適当であり、好ましくは、０．０１〜２モルである。
【００５１】
さらに、本発明のメッキ浴は、析出物の結晶を微細化するために上記記載のアミノ酸化合物型化合物及び界面活性剤、グリコール酸に加えて平滑剤及び光沢剤等を併用使用することができる。該平滑剤及び光沢剤には錫メッキ浴又は錫合金メッキ浴において公知の物質が適用できる。効果を発揮した物質の一例を下記（１）〜（１９）に示した。これら平滑剤及び光沢剤は単独又は適宜混合添加して使用できる。使用量は、下記（１）の高分子物質を用いる場合は０．００１〜５０ｇ／ｌが適当であり、好ましくは０．００５〜１０ｇ／ｌである。下記（２）〜（１９）の群の添加剤に対しては、０．００１〜５０ｇ／ｌが適当であり、さらに好適には０．００５〜２０ｇ／ｌが添加される。
【００５２】
（１）下記の高分子化合物、ゼラチン、ペプトン、ポリエチレングリコール、ポリアクリルアミド、ポリエチレンイミン、ポリビニルピロリドン
【００５３】
（２）一般式
【化２１】
0004249292.tif 000012
［ここで、Ｒａは、水素又はアルキル（Ｃ1〜Ｃ4）を表し、Ｒｂは、水素、アルキル（Ｃ1〜Ｃ4）又はフェニルを表し、Ｒｃは、水素又は水酸基を表し、Ａは単結合、アルキレン、ベンジリデン又はフェニレンを表す。］
で表されるスルファニル酸誘導体及びその塩。
【００５４】
（３）一般式
【化２２】
0004249292.tif 000013
［ここで、Ｒａは、水素又はアルキル（Ｃ1〜Ｃ4）を表し、Ｒｂは、水素又はメチルを表し、ｎは２〜１５の整数を表す。］
で表されるキノリン類。
【００５５】
（４)一般式
【化２３】
0004249292.tif 000014
［ここで、Ｘは、水素、ハロゲン、アルキル（Ｃ1〜Ｃ4）、アセチル、アミノ基、水酸基、又はカルボキシル基を表し、Ｙは、水素、水酸基を表し、ｎは、０〜１２の整数を表す。］
で表されるトリアゾール及びその誘導体。
【００５６】
（５）一般式
【化２４】
0004249292.tif 000015
［ここで、Ｒ1、Ｒ2、Ｒ3、Ｒ4、Ｒ5は、それぞれ同一又は異なってもよく、−Ｈ、−ＳＨ、−ＯＨ、−ＯＲ（Ｒは所望により−ＣＯＯＨで置換されていてもよいＣ1〜Ｃ6のアルキル基）、ハロゲン、−ＣＯＯＨ、−ＣＯＣＯＯＨ、アリール、−ＳＲ（Ｒは所望により−ＣＯＯＨにて置換されていてもよいＣ1〜Ｃ6のアルキル）、
【化２５】
0004249292.tif 000016
−ＮＨ2、−ＮＲＲ’（Ｒ及びＲ’はＣ1〜Ｃ6のアルキル又は一緒になって環を形成してもよい）、−ＮＨＣＯＲ（ＲはＣ1〜Ｃ6のアルキル）、−ＮＨＣＯアリール、−ＮＨＮＨ2、−ＮＯ2、−ＣＯＮＨアリール、−ＣＳＮＨアリール、−ＣＮ、−ＣＨＯ、−ＳＯ3Ｈ、−ＳＯ2ＮＨ2又は−ＳＯ2ＮＲＲ’（Ｒ及びＲ’はＣ1〜Ｃ6のアルキル又は一緒になって環を形成してもよい）を表す。］
で表されるベンゾチアゾール及びその誘導体、
【００５７】
（６）一般式
【化２６】
0004249292.tif 000017
［ここで、Ｘ及びＹは、それぞれ独立に水素又は水酸基を表し、Ｒａ、Ｒｂは、それぞれ独立にアルキル（Ｃ1〜Ｃ5）を表す。］
で表されるイミン類。
【００５８】
（７）一般式
【化２７】
0004249292.tif 000018
［ここで、Ｘは、水素、ハロゲン又はアルキル（Ｃ1〜Ｃ4）を表し、Ｙは、水素又は水酸基を表す。］
で表されるトリアジン類。
【００５９】
（８）一般式
【化２８】
0004249292.tif 000019
［ここで、Ｒａ、Ｒｂは、同一又は異なっていてもよく水素、アルキル（Ｃ1〜Ｃ18）、アルコキシ（Ｃ1〜Ｃ18）又はシクロアルキル（Ｃ3〜Ｃ7）を表し、Ａは、低級アルキレンを表す。]
で表されるトリアジン類。
【００６０】
（９）一般式
【化２９】
0004249292.tif 000020
［ここで、Ｒは、アルキル（Ｃ1〜Ｃ4）又はフェニルを表す。]
で表される芳香族オキシカルボン酸のエステル類。
【００６１】
（１０）一般式
Ｒａ−ＣＲｂ＝ＣＨ−ＣＯ−Ｘ−Ｒｃ
［ここで、Ｒａ及びＲｃは、フェニル、ナフチル、ピリジル、キノリル、チエニル、フリル、ピロニル、アミノ基、水酸基、もしくは水素から選ばれた基であり、該基は、アルキル（Ｃ1〜Ｃ6）、アルキルオキシ（Ｃ1〜Ｃ6）、アシル（Ｃ1〜Ｃ6）、アルキルチオ（Ｃ1〜Ｃ6）、水酸基、ハロゲン、カルボキシル基、ニトロ基及び−ＮＲｄＲe（Ｒd及びＲｅは、同一又は異なってよく、各々水素又はアルキル（Ｃ1〜Ｃ4）を表す）から選ばれた同一又は異なる置換基を１〜４個有してもよく、或いはＲａとＲｃは結合して環状となってもよく、或いは、ＲｃはＲａ−ＣＲｂ＝ＣＨ−ＣＯ−に等しくてもよい。Ｘは、単結合もしくはメチレンである。Ｒｂは水素又はアルキル（Ｃ1〜Ｃ4）である。］
で表されるＣ＝Ｏと共役の位置に二重結合を有する化合物。
【００６２】
（１１）一般式
Ｒ−ＣＨＯ
［ここで、Ｒは、アルキル（Ｃ1〜Ｃ6）、アルケニル（Ｃ2〜Ｃ6）、アルキニル（Ｃ2〜Ｃ6）、フェニル、ナフチル、アセナフチル、ピリジル、キノリル、チエニル、フリル、インドール及びピロニル、アルデヒド基もしくは水素から選ばれた基であり、該基は、アルキル（Ｃ1〜Ｃ6）、フェニル、アルキルオキシ（Ｃ1〜Ｃ6）、アシル（Ｃ1〜Ｃ6）、アルキルチオ（Ｃ1〜Ｃ6）、水酸基、ハロゲン、ニトロ基及び−ＮＲａＲｂ（Ｒａ及びＲｂは、同一又は異なってよく、各々水素又はアルキル（Ｃ1〜Ｃ4）を表す）から選ばれた同一又は異なる置換基を１〜４個有してもよい。］
で表されるアルデヒド類。
【００６３】
（１２）一般式
Ｒａ−ＣＯ−（ＣＨ2）n−ＣＯ−Ｒｂ
［ここで、Ｒａ及びＲｂは、同一又は異なってもよく、水素、アルキル（Ｃ1〜Ｃ6）又は−Ｃ2Ｈ4−ＣＯ−ＣＯ−Ｃ2Ｈ5を表し、ｎは０〜２の整数である］
で表されるジケトン類。
【００６４】
（１３）一般式
Ｒａ−ＮＨ−Ｒｂ
［ここで、Ｒａは、フェニルを表し、該基は、アルキル（Ｃ1〜Ｃ3）、ハロゲン又はアミノ基で置換されてもよい。Ｒｂは水素、アルキル（Ｃ1〜Ｃ3）、−ＮＨ−ＣＳ−Ｎ＝Ｎ−φ、−ＣＨ2又は−φ−ＮＨ2を表す。］
で表されるアニリン誘導体。
【００６５】
（１４）一般式
【化３０】
0004249292.tif 000021
［ここで、Ｒａ、Ｒｂは、それぞれ独立に水素、低級アルキル、水酸基、ニトロ基、カルボキシル基又はスルホン酸基を表す。］
で表されるニトロ化合物又はそのナトリウム、カリウムもしくはアンモニウム塩。
【００６６】
（１５）一般式
ＨＯＯＣ−ＣＨＲ−ＳＨ
［ここで、Ｒは、水素又はアルキル（Ｃ1〜Ｃ2）を表し、該アルキルの水素はカルボキシル基で置換されていてもよい。］
で表されるメルカプトカルボン酸類
【００６７】
（１６）下記から選ばれる複素環式化合物類：  １，１０−フェナントロリン、２−ビニルピリジン、キノリン、インドール、イミダゾール、２−メルカプトベンゾイミダゾール、１，２，３−（又は１，２，４−又は１，３，５−）トリアジン、１，２，３−ベンゾトリアジン、２−メルカプトベンゾオキサゾール、２−シンナミルチオフェン、
【００６８】
（１７）アセトフェノン及びハロゲン化アセトフェノン
【００６９】
（１８）一般式
【化３１】
0004249292.tif 000022
［ここで、Ｒａ、Ｒｂ及びＲｃは、それぞれ独立に、水素、メチル、エチル又は（ＣＨ2）n−ＣＨ（Ｒ4）（ＯＨ）を表し、Ｒａ、Ｒｂ及びＲｃのうち少なくとも一つは−（ＣＨ2）n−ＣＨ（Ｒd）（ＯＨ）である。Ｒdは水素又はメチルを表し、ｎは１又は２の整数を表す。］
で表されるアミンアルコール類、
【００７０】
（１９）  上記（１１）から選ばれたアルデヒドと上記（１３）又は下記一般式（ａ）から選ばれたアミンとの反応生成物、
（ａ）一般式
Ｒａ−ＮＨ−Ｒｂ
［ここで、Ｒａ及びＲｂは水素、アルキル（Ｃ1〜Ｃ6）、又はシクロアルキル（Ｃ3〜Ｃ8）を表す。該Ｒａ及びＲｂの水素は、水酸基、アミノ基で置換されていてよく、また、結合して又は−ＮＨ−又は−Ｏ−を介して結合して環を形成してもよい。ただし、該Ｒａ及びＲｂは同時に水素であることはない。］
で表される脂肪族一級又は二級アミン、
【００７１】
これらのうち、特に好適な例を挙げると、前記式（２）で表されるものとして、Ｎ−ブチリデンスルファニル酸、Ｎ−（３−ヒドロキシブチリデン）−ｐ−スルファニル酸、アルドール、
【００７２】
前記式（３）で表されるものとして、８−ヒドロキシキノリンに５モルの酸化プロピレンを付加した生成物、
【００７３】
前記式（４）で表されるものとして、ベンゾトリアゾール、４−メチルベンゾトリアゾール、４−ヒドロキシベンゾトリアゾール、４−カルボキシベンゾトリアゾール、
【００７４】
前記式（５）で表されるものとして、ベンゾチアゾール、２−メチルベンゾチアゾール、２−メルカプトベンゾチアゾール、２−アミノ−４−クロロベンゾチアゾール、２−アミノ−６−メトキシベンゾチアゾール、２−ヒドロキシベンゾチアゾール、２−クロロベンゾチアゾール、２−メチル−５−クロロベンゾチアゾール、２，５−ジメチルベンゾチアゾール、５−ヒドロキシ−２−メチルベンゾチアゾール、６−クロロ−２−メチル−４−メトキシベンゾチアゾール、２−（ｎ−ブチル）メルカプト−６−アミノベンゾチアゾール、２−ベンゾチアゾールチオ酢酸、２−ベンゾチアゾールオキシ酢酸、６−エトキシ−２−メルカプトベンゾチアゾール、
【００７５】
前記式（６）で表されるものとして、Ｎ、Ｎ’ジイソ−ブチリデン−ｏ−フェニレンジアミン、
【００７６】
前記式（７）で表されるものとして、２，４−ジアミノ−６−［２’−メチルイミダゾリル（１’）エチル−１，３，５−トリアジン、２，４−ジアミノ−６−［２’−エチルイミダゾリル（１’）エチル−１，３，５−トリアジン、２，４−ジアミノ−６−［２’−ウンデシルイミダゾリル（１’）エチル−１，３，５−トリアジン、
【００７７】
前記式（８）で表されるものとして、β−Ｎ−ドデシルアミノプロピオグアナミン、β−Ｎ−ヘキシルアミノプロピオグアナミン、ピペリジンプロピオグアナミン、シクロヘキシルアミノプロピオグアナミン、モルホリンプロピオグアナミン、β−Ｎ−（２−エチルヘキシロキシプロピルアミノ）プロピオグアナミン、β−Ｎ−（ラウリルオキシプロピルアミノ）プロピオグアナミン、
【００７８】
前記式（９）で表されるものとして、ｏ−（又はｍ−又はｐ−）安息香酸メチル、サリチル酸フェニル、
【００７９】
前記式（１０）で表されるものとして、イタコン酸、プロピレン−１，３−ジカルボン酸、アクリル酸、クロトン酸、桂皮酸、アクリル酸メチル、アクリル酸エチル、メタクリル酸、メタクリル酸メチル、メタクリル酸ブチル、エタクリル酸、アクリルアミド、ジアセトンアクリルアミド、ｔ−ブチルアクリルアミド、Ｎ−メトキシジメチルアクリルアミド、クルクミン（１，７−ビス（４−ヒドロキシ−３−メトキシフェラル）−１，６−ヘプタジエン−３，５−ジオン）、イソホロン（３，５，５−トリメチル−２−シクロヘキセノン）、メシチルオキシド、ビニルフェニルケトン、フェニルプロペニルケトン、フェニルイソブテニルケトン、フェニル−１−メチルプロペニルケトン、ベンジリデンアセトフェノン（ｃｈａｌｃｏｎｅ）、２−（ω−ベンゾイル）ビニルフラン、ｐ−フロロフェニルプロペニルケトン、ｐ−クロロフェニルプロペニルケトン、ｐ−ヒドロキシフェニルプロペニルケトン、ｍ−ニトロフェニルプロペニルケトン、ｐ−メチルフェニルプロペニルケトン、２，４，６−トリメチルフェニルプロペニルケトン、ｐ−メトキシフェニルプロペニルケトン、ｐ−メトキシフェニルブテニルケトン、ｐ−メチルチオフェニルプロペニルケトン、ｐ−イソブチルフェニルプロペニルケトン、α−ナフチル−１−メチルプロペニルケトン、４−メトキシナフチルプロペニルケトン、２−チエニルプロペニルケトン、２−フリルプロペニルケトン、１−メチルピロールプロペニルケトン、ベンジリデンメチルエチルケトン、ベンジリデンアセトンアルコール、ｐ−トルイデンアセトン、アニザルアセトン（アニシリデンアセトン）、ｐ−ヒドロキシベンジリデンアセトン、ベンジリデンメチルイソブチルケトン、３−クロロベンジリデンアセトン、ベンザルアセトン（ベンジリデンアセトン）、ベンジリデンアセチルアセトン、４−（１−ナフチル）−３−ブテン−２−オン、ピリジデンアセトン、フルフリジンアセトン、４−（２−チオフェニル）−３−ブテン−２−オン、４−（２−フリル）−３−ブテン−２−オン、アクロレイン（アクリルアルデヒド、プロペナール）、アリルアルデヒド、クロトンアルデヒド、シンナムアルデヒド、ベンジルクロトンアルデヒド、テニリデンアセトン、
【００８０】
前記式（１１）で表されるものとして、ホルムアルデヒド、アセトアルデヒド、プロピオンアルデヒド、ｎ−ブチルアルデヒド、イソブチルアルデヒド、ｎ−バレルアルデヒド（バレラール、ペンタナール）、イソバレルアルデヒド、ｎ−カプロンアルデヒド（ヘキサナール、ヘキシルアルデヒド）、スクシンアルデヒド（スクシンジアルデヒド）、グルタルアルデヒド（１，５−ペンタンジアール、グルタルジアルデヒド）、アルドール（３−ヒドロキシブチルアルデヒド、アセトアルドール）、クロトンアルデヒド、桂皮アルデヒド、プロパギルアルデヒド、ベンズアルデヒド、ｏ−フタルアルデヒド、サリチルアルデヒド（Ｏ−ヒドロキシベンズアルデヒド）、ｐ−ヒドロキシベンズアルデヒド、ｐ−ニトロベンズアルデヒド、ｏ−（又はｐ−）メトキシベンズアルデヒド（アニスアルデヒド）、３−メトキシベンズアルデヒド、バニリン、ｏ−バニリン、ベラトルアルデヒド（３，４−ジメトキシベンズアルデヒド）、２，５−ジメトキシベンズアルデヒド、（２，４−、２，６−）ジクロロベンズアルデヒド、１−（又は２−）ナフトアルデヒド、２−（又は４−）クロロ−１−ナフトアルデヒド、２−（又は４−）ヒドロキシ−１−ナフトアルデヒド、５（又は２）−メトキシナフトアルデヒド、２−フルアルデヒド（２−フルアルデヒド＝フルフラール）、３−フルアルデヒド、２（３）−チオフェンカルボキシアルデヒド、ピコリンアルデヒド、３−アセナフトアルデヒド、３−インドールカルボキシアルデヒド、
【００８１】
前記式（１２）で表されるものとして、グリオキサール（エタンジアール、オキサルアルデヒド、ジホルミル、ビホルミル）、ジアセチル（ビアセチル、ジメチルグリオキサール、ブタンジオン）、ヘキサンジオン−３，４、アセチルアセトン（２，４−ペンタンジオン）、ヘキサンジオン−３，４−アセチルアセトン、
【００８２】
前記式（１３）で表されるものとして、アニリン、ｏ−（又はｍ−又はｐ−）トルイジン、ｏ−（又はｐ−）アミノアニリン、ｏ−（又はｐ−）クロルアニリン、２，５−（又は３，４−）クロルメチルアニリン、Ｎ−モノメチルアニリン、４，４’ジアミノジフェニルメタン、Ｎ−フェニル−（α−又はβ−）ナフチルアミン、ジチゾン、
【００８３】
前記式（１４）で表されるものとして、ｐ−ニトロフェノール、ニトロベンゼンスルホン酸、２，４−ジニトロベンゼンスルホン酸、ｍ−ニトロ安息香酸、
【００８４】
前記式（１５）で表されるものとして、メルカプト酢酸（チオグリコール酸）、メルカプトコハク酸、
【００８５】
前記式（１８）で表されるものとして、トリエタノールアミン、ジエタノールアミン、モノエタノールアミン、Ｎ−メチルエタノールアミン、
【００８６】
前記式（１９）で表されるものとして、アミン−アルデヒド縮合物、例えば、ピペラジン、ビペリジン、モルホリン、シクロプロピルアミン、シクロヘキシルアミン、シクロオクチルアミン、エチレンジアミン、モノエタノールアミン、ジエタノールアミン、などの式（ａ）で表される脂肪族第一若しくは第二アミン類又は前記式（１３）で表される芳香族アミン類と前記式（１１）で表されるアルデヒド類との縮合物
などを含むことができる。
【００８７】
本発明のメッキ浴は、酸性浴、中性浴、アルカリ性浴を問わず、錫及び錫合金種によって適意選択することができる。
【００８８】
酸性浴では、前述の錯化剤の他、アルカンスルホン酸、アルカノールスルホン酸、スルホコハク酸、フェノールスルホン酸などの有機酸の他、塩酸、硫酸、ホウフッ化水素酸、ケイフッ化水素酸、過塩素酸等の無機酸を選択することができる。
【００８９】
上記アルカンスルホン酸としては、化学式ＣnＨ2n+1ＳＯ3Ｈ（例えば、ｎ＝１〜１１）で示されるものが使用可能であり、具体的には、メタンスルホン酸、１−プロパンスルホン酸、１−ブタンスルホン酸、２−プロパンスルホン酸、２−ブタンスルホン酸、ペンタンスルホン酸、ヘキサンスルホン酸、デカンスルホン酸、ドデカンスルホン酸等が含まれる。
【００９０】
上記アルカノールスルホン酸としては、ＣmＨm+1−ＣＨ（ＯＨ）−ＣpＨ2p−ＳＯ3Ｈ（例えば、ｍ＝０〜２、ｐ＝１〜１０）で示されるものが使用可能であり、具体的には、２−ヒドロキブタン−１−スルホン酸、２−ヒドロキプロパン−１−スルホン酸、２−ヒドロキペンタン−１−スルホン酸、２−ヒドロキヘキサン−１−スルホン酸、２−ヒドロキシドデカン−１−スルホン酸等が含まれる。
【００９１】
本メッキ浴のアルカリ調整剤は、水酸化ナトリウム、水酸化カリウム、アンモニウム等を用いることができる。
【００９２】
本発明の錫及び錫合金メッキ浴は、従来の錫及び錫合金メッキ浴において公知である電導性塩、ｐＨ緩衝剤、及び酒石酸マグネシウム、ロッシェル塩、リン酸一水素ナトリウム、リン酸二水素アンモニウム、ポリアクリルアミド等の高分子凝集剤等の酸化第二錫微粒子の凝集促進剤、及びヒドロキノン、ピロカテコール、レゾルシン、ピロガロール、クレゾールスルホン酸、アスコルビン酸、フロログリシノールヒドラジン等の酸化防止剤等を適宜添加して用いることが出来る。
【００９３】
本発明の錫及び錫合金電気メッキ浴の陰極電流密度条件とメッキ浴温度条件は、バレルメッキ、ラックメッキ、高速度メッキ、スルホールメッキ、ラックレスメッキなどのメッキ方法によって適宜任意に変更することができる。一般の陰極電流密度条件は、０．００１〜２００Ａ／ｄｍ2程度、好ましくは０．０５〜５０Ａ／ｄｍ2、一般の浴温度条件５〜９０℃程度、好ましくは１５〜５０℃の範囲で使用される。
【００９４】
錫合金浴は、下記実施例の数例に限定されるものではなく、鉛、銀、亜鉛、ビスマス、インジウム、銅、ニッケルから選ばれた金属の一種以上を錫と併用して用いることができる。
【００９５】
次に実施例によって、本発明をさらに詳細に説明するが、本発明はこれら数例によって限定されるものではなく、前述した目的に沿って、メッキ浴の組成及びメッキ条件は適宜、任意に変更することができる。
【００９６】
【実施例】
バフ研磨した銅板を素地として用いた。０．３×２５×２５ｍｍに切断後、定法に従って予備処理として、ベンジン脱脂、電解脱脂、水洗の後、所定の陰極電流密度条件でメッキを施した。
【００９７】
メッキ浴の経時安定試験は、メッキ浴を建浴後、室温度条件下で静置保存して濁りや浮遊物、沈殿物の有無を目視観察により評価した。
【００９８】
錫合金電着物の合金組成は、得られた電着物を無機酸に溶解後、ＩＣＰ発光分光分析装置にて測定した。
【００９９】
メッキ皮膜の外観評価は、ヤケ（コゲ）、デンドライト等の異常析出物の有無及び平滑性及び均一性を目視で評価した。下記に外観の評価基準を示す。
◎：非常に平滑で均一な外観を示した。
〇：皮膜外観に異常がなく、実用レベルの外観を示した。
△：皮膜粒子が粗く、均一性及び平滑性が実用レベルからやや劣る外観を示した。
×：ヤケ（コゲ）又はデンドライト等が顕著に認められ、実用不可能な外観。
【０１００】
参考例１
２−ヒドロキシプロパンスルホン酸
第一錫（Ｓｎ2+として）                   １０  ｇ／Ｌ
メタンスルホン酸鉛（Ｐｂ2+として）             １  ｇ／Ｌ
メタンスルホン酸                           １００  ｇ／Ｌ
アスパラギン酸二酢酸                       ０．５ mol／Ｌ
ポリオキシエチレンラウリルアミン           ０．１  ｇ／Ｌ
オレイルメチルアンモニウムベタイン         ０．５  ｇ／Ｌ
Ｎ，Ｎ’−ジイソブチリデン−ｏ−
フェニレンジアミン                   ０．０５  ｇ／Ｌ
ｐＨ４（ＫＯＨにて）
【０１０１】
参考例２
２−ヒドロキシプロパンスルホン酸
第一錫（Ｓｎ2+として）                   ４０  ｇ／Ｌ
硫酸銀（Ａｇ+として）                      ０．５  ｇ／Ｌ
メタンスルホン酸                           １００  ｇ／Ｌ
スルホエチルグルタミン酸二酢酸             ０．３ mol／Ｌ
ヨウ化カリウム                           ０．０５ mol／Ｌ
ジメチルラウリルベタイン                 ０．０５  ｇ／Ｌ
８−ヒドロキシキノリン                   ０．０１  ｇ／Ｌ
サリチルアルデヒド                       ０．０５  ｇ／Ｌ
ｐＨ４（ＫＯＨにて）
【０１０２】
参考例３
メタンスルホン酸第一錫（Ｓｎ2+として）       １２  ｇ／Ｌ
２−ヒドロキシプロパンスルホン酸鉛
（Ｐｂ2+として）                           ８  ｇ／Ｌ
メタンスルホン酸                             ８０  ｇ／Ｌ
グルタミン酸二酢酸                         ０．２ mol／Ｌ
ポリオキシエチレンα−ナフトール             １０  ｇ／Ｌ
Ｎ−（３−ヒドロキシブチリデン）−
ｐ−スルファニル酸カリウム             ０．１  ｇ／Ｌ
【０１０３】
参考例４
硫酸第一錫（Ｓｎ2+として）                   ４０  ｇ／Ｌ
２−ヒドロキシプロパンスルホン酸
ビスマス（Ｂｉ3+として）               ４０  ｇ／Ｌ
スルホコハク酸                               ８０  ｇ／Ｌ
スルファニル酸二酢酸                       ０．１ mol／Ｌ
プロピルナフタレンスルホン酸
ナトリウム                         ０．００５  ｇ／Ｌ
ポリエチレングリコール
ノニルフェニルエーテル                   １０  ｇ／Ｌ
４−カルボキシベンゾトリアゾール       ０．００３  ｇ／Ｌ
ｐＨ１（アンモニアにて）
【０１０４】
参考例５
メタンスルホン酸第一錫（Ｓｎ2+として）      ３０   ｇ／Ｌ
硫酸銅（Ｃｕ2+として）                    ０．５   ｇ／Ｌ
メタンスルホン酸                            ９０   ｇ／Ｌ
Ｌ−グルタミン酸二酢酸四ナトリウム        ０．５  mol／Ｌ
オレイルメチルアンモニウムベタイン        ０．５   ｇ／Ｌ
ポリオキシエチレンポリオキシ
プロピレンブロックポリマー            １．０   ｇ／Ｌ
サリチル酸フェニル                      ０．０２   ｇ／Ｌ
カテコール                                ０．３   ｇ／Ｌ
ｐＨ６（ＮａＯＨにて）
【０１０５】
参考例６
メタンスルホン酸第一錫（Ｓｎ2+として）      ３０   ｇ／Ｌ
塩化ニッケル（Ｎｉ2+として）                  １   ｇ／Ｌ
硫酸                                        ６０   ｇ／Ｌ
メチルイミノ二酢酸                        ２．０  mol／Ｌ
ヒドロキノン                              ０．８   ｇ／Ｌ
ポリエチレングリコールラウリルエーテル    １．３   ｇ／Ｌ
ポリオキシエチレンα−ナフトール          ０．２   ｇ／Ｌ
ポリエチレングリコールラウリルアミン      ２．０   ｇ／Ｌ
モルホリンプロピオグアナミン              １．５   ｇ／Ｌ
ダイアセトンアクリルアミド              ０．０５   ｇ／Ｌ
【０１０６】
参考例７
メタンスルホン酸第一錫（Ｓｎ2+として）        ２   ｇ／Ｌ
プロパンスルホン酸鉛（Ｐｂ2+として）        ３０   ｇ／Ｌ
フェノールスルホン酸                      １４０   ｇ／Ｌ
グルコン酸ナトリウム                      ０．１  mol／Ｌ
イミノジコハク酸                          １．０  mol／Ｌ
ポリオキシエチレンポリオキシプロピレン
トリスチレン化フェノールエーテル        １０   ｇ／Ｌ
ポリオキシエチレンエチレンジアミン      ０．０５   ｇ／Ｌ
２−メルカプトベンゾチアゾール          ０．０５   ｇ／Ｌ
アクリル酸エチル                        ０．０２   ｇ／Ｌ
【０１０７】
参考例８
２−ヒドロキシプロパンスルホン酸
第一錫（Ｓｎ2+として）                    ５   ｇ／Ｌ
硫酸亜鉛（Ｚｎ2+として）                    ２０   ｇ／Ｌ
ブタンスルホン酸                          １００   ｇ／Ｌ
スルホエチルグルタミン酸二酢酸            ０．２  mol／Ｌ
アスパラギン酸プロピオン酸                ０．２  mol／Ｌ
りん酸水素二ナトリウム                    １．０   ｇ／Ｌ
ポリオキシエチレンα−ナフトール          ２．０   ｇ／Ｌ
ｏ−トルイジン                            ３．０   ｇ／Ｌ
【０１０８】
参考例９
フェノールスルホン酸第一錫（Ｓｎ2+として）     １  ｇ／Ｌ
スルファミン酸インジウム（Ｉｎ3+として）     ４０  ｇ／Ｌ
スルファミン酸                             １００  ｇ／Ｌ
フェニルアラニン二酢酸                     ０．５ mol／Ｌ
ポリオキシエチレンラウリルアミン           ０．１  ｇ／Ｌ
オレイルメチルアンモニウムベタイン         ０．５  ｇ／Ｌ
ポリエチレングリコール                   ０．０１  ｇ／Ｌ
【０１０９】
参考例１０
ホウフッ化第一錫（Ｓｎ2+として）               ５  ｇ／Ｌ
メタンスルホン酸銀（Ａｇ+として）          ０．５  ｇ／Ｌ
フェノールスルホン酸                       １４０  ｇ／Ｌ
フェニルアラニン二酢酸                   ０．０５ mol／Ｌ
２，２’−ジチオアニリン                   ０．２ mol／Ｌ
ジメチルラウリルアミン                   ０．０５  ｇ／Ｌ
ポリオキシエチレンラウリルアミン           ０．１  ｇ／Ｌ
メルカプトコハク酸                       ０．０３  ｇ／Ｌ
ｐ−ニトロフェノール                    ０．０５   ｇ／Ｌ
【０１１０】
参考例１１
メタンスルホン酸第一錫（Ｓｎ2+として）        ５   ｇ／Ｌ
塩化ニッケル（Ｎｉ2+として）                  ５   ｇ／Ｌ
硫酸                                      １００   ｇ／Ｌ
セリン二酢酸                              ０．４  mol／Ｌ
ポリオキシエチレンリン酸エステル          ０．５   ｇ／Ｌ
デシルジメチルラウリルエーテル            ０．１   ｇ／Ｌ
Ｎ−メチチルエタノールアミン              ０．２   ｇ／Ｌ
ｐＨ３．０（アンモニアにて）
【０１１１】
参考例１２
２−ヒドロキシプロパンスルホン酸
第一錫（Ｓｎ2+として）                   ３０  ｇ／Ｌ
メタンスルホン酸銅（Ｃｕ2+として）             ３  ｇ／Ｌ
硫酸                                       １００  ｇ／Ｌ
スルホエチルグルタミン酸                   ０．５ mol／Ｌ
酒石酸カリウム                                 １  ｇ／Ｌ
ポリオキシエチレンα−ナフトール           ２．０  ｇ／Ｌ
ポリオキシエチレンポリオキシ
プロピレンブロックポリマー             ０．５  ｇ／Ｌ
２−メルカプトベンゾチアゾール         ０．００７  ｇ／Ｌ
クロトンアルデヒド                     ０．００５  ｇ／Ｌ
ｐＨ４．０（ＫＯＨにて）
【０１１２】
実施例１
参考例１２の浴に、グリコール酸０．０５mol／Ｌを添加した。
２−ヒドロキシプロパンスルホン酸
第一錫（Ｓｎ2+として）                   ３０  ｇ／Ｌ
メタンスルホン酸銅（Ｃｕ2+として）             ３  ｇ／Ｌ
硫酸                                      １００   ｇ／Ｌ
スルホエチルグルタミン酸                  ０．５  mol／Ｌ
グリコール酸                            ０．０５  mol／Ｌ
酒石酸カリウム                                 １  ｇ／Ｌ
ポリオキシエチレンα−ナフトール           ２．０  ｇ／Ｌ
ポリオキシエチレンポリオキシ
プロピレンブロックポリマー             ０．５  ｇ／Ｌ
２−メルカプトベンゾチアゾール         ０．００７  ｇ／Ｌ
クロトンアルデヒド                     ０．００５  ｇ／Ｌ
ｐＨ４．０（ＫＯＨにて）
【０１１３】
実施例２
参考例８の浴に、グリコール酸０．２mol／Ｌを添加した。
２−ヒドロキシプロパンスルホン酸
第一錫（Ｓｎ2+として）                    ５   ｇ／Ｌ
硫酸亜鉛（Ｚｎ2+として）                    ２０   ｇ／Ｌ
アスパラギン酸プロピオン酸                ０．２  mol／Ｌ
グリコール酸                              ０．２  mol／Ｌ
りん酸水素二ナトリウム                    １．０   ｇ／Ｌ
ポリオキシエチレンα−ナフトール          ２．０   ｇ／Ｌ
ｏ−トルイジン                            ３．０   ｇ／Ｌ
【０１１４】
実施例３
２−ヒドロキシプロパンスルホン酸
第一錫（Ｓｎ2+として）                   ２０  ｇ／Ｌ
プロパンスルホン酸                         １００  ｇ／Ｌ
グルタミン酸二酢酸四ナトリウム             ０．５ mol／Ｌ
グリコール酸アンモニウム                   ０．３ mol／Ｌ
ビスフェノールＡのポリオキシ
エチレン付加物                       ０．０３  ｇ／Ｌ
Ｎ−メチルエタノールアミン                 ０．７  ｇ／Ｌ
ポリエチレングリコール                     ２．５  ｇ／Ｌ
ｐＨ３．５（アンモニアにて）
【０１１５】
比較例１
参考例１記載の浴を、アスパラギン酸二酢酸無添加にして建浴する。
２−ヒドロキシプロパンスルホン酸
第一錫（Ｓｎ2+として）                   １０  ｇ／Ｌ
メタンスルホン酸鉛（Ｐｂ2+として）             １  ｇ／Ｌ
メタンスルホン酸                           １００  ｇ／Ｌ
ポリオキシエチレンラウリルアミン           ０．１  ｇ／Ｌ
オレイルメチルアンモニウムベタイン         ０．５  ｇ／Ｌ
Ｎ，Ｎ’−ジイソブチリデン−ｏ−
フェニレンジアミン                   ０．０５  ｇ／Ｌ
ｐＨ４（ＫＯＨにて）
【０１１６】
比較例２
参考例２記載の浴を、スルホエチルグルタミン酸二酢酸無添加にして建浴する。
２−ヒドロキシプロパンスルホン酸
第一錫（Ｓｎ2+として）                   ４０  ｇ／Ｌ
硫酸銀（Ａｇ+として）                      ０．５  ｇ／Ｌ
メタンスルホン酸                           １００  ｇ／Ｌ
ヨウ化カリウム                           ０．０５ mol／Ｌ
ジメチルラウリルベタイン                 ０．０５  ｇ／Ｌ
８−ヒドロキシキノリン                   ０．０１  ｇ／Ｌ
サリチルアルデヒド                       ０．０５  ｇ／Ｌ
ｐＨ４（ＫＯＨにて）
【０１１７】
比較例３
参考例３記載の浴にポリオキシエチレンα−ナフトールを添加しないで建浴する。
メタンスルホン酸第一錫（Ｓｎ2+として）       １２  ｇ／Ｌ
２−ヒドロキシプロパンスルホン酸
鉛（Ｐｂ2+として）                         ８  ｇ／Ｌ
メタンスルホン酸                             ８０  ｇ／Ｌ
グルタミン酸二酢酸                         ０．２ mol／Ｌ
Ｎ−（３−ヒドロキシブチリデン）−ｐ−
スルファニル酸カリウム                 ０．１  ｇ／Ｌ
【０１１８】
比較例４
参考例４記載の浴にスルファニル酸二酢酸を添加せずに建浴する。
硫酸第一錫（Ｓｎ2+として）                   ４０  ｇ／Ｌ
２−ヒドロキシプロパンスルホン酸
ビスマス（Ｂｉ3+として）                 ４０  ｇ／Ｌ
スルホコハク酸                               ８０  ｇ／Ｌ
プロピルナフタレンスルホン酸
ナトリウム                         ０．００５  ｇ／Ｌ
ポリエチレングリコールノニル
フェニルエーテル                         １０  ｇ／Ｌ
４−カルボキシベンゾトリアゾール       ０．００３  ｇ／Ｌ
ｐＨ１（アンモニアにて）
【０１１９】
比較例５
実施例３記載の浴にグルタミン酸二酢酸四ナトリウムを添加せずに建浴する。
２−ヒドロキシプロパンスルホン酸
第一錫（Ｓｎ2+として）                    ２０  ｇ／Ｌ
プロパンスルホン酸                          １００  ｇ／Ｌ
グリコール酸アンモニウム                    ０．３ mol／Ｌ
ビスフェノールＡのポリオキシ
エチレン付加物                        ０．０３  ｇ／Ｌ
Ｎ−メチルエタノールアミン                  ０．７  ｇ／Ｌ
ポリエチレングリコール                      ２．５  ｇ／Ｌ
ｐＨ３．５（アンモニアにて）
【０１２０】
比較例６
実施例１記載浴のスルホエチルグルタミン酸を削除して、グリコール酸濃度を０．５mol まで増加させたが、メッキ浴は数時間後に濁りを生じ、浴としては不適当であった。
２−ヒドロキシプロパンスルホン酸
第一錫（Ｓｎ2+として）                   ３０   ｇ／Ｌ
メタンスルホン酸銅（Ｃｕ2+として）             ３   ｇ／Ｌ
硫酸                                       １００   ｇ／Ｌ
グリコール酸                               ０．５  mol／Ｌ
酒石酸カリウム                                 １   ｇ／Ｌ
ポリオキシエチレンα−ナフトール           ２．０   ｇ／Ｌ
ポリオキシエチレンポリオキシ
プロピレンブロックポリマー             ０．５   ｇ／Ｌ
２−メルカプトベンゾチアゾール         ０．００７   ｇ／Ｌ
クロトンアルデヒド                     ０．００５   ｇ／Ｌ
ｐＨ４．０（ＫＯＨにて）
【０１２１】
前記実施例及び比較例の浴安定性と錫の共析率、メッキ外観の試験結果を表１〜４に示した。
【０１２２】
【表１】
0004249292.tif 000023
【０１２３】
【表２】
0004249292.tif 000024
【０１２４】
【表３】
0004249292.tif 000025
【０１２５】
【表４】
0004249292.tif 000026
【０１２６】
参考例１〜２のアミノ酸化合物を添加した錫合金浴と、比較例１〜２のアミノ酸化合物無添加浴を比較すると、添加浴では浴の経時安定性が良く、緻密で平滑なメッキ外観が得られているのに対して、無添加浴では濁りを生じ易い不安定な浴であった。比較例１の建浴初期に沈殿物を生じない浴についてメッキ付け試験を実施したが、得られた皮膜はコゲや異常析出物のある不均一な外観であった。
【０１２７】
参考例３と比較例３は、界面活性剤ポリオキシエチレンα−ナフトールの添加有無による影響を示したもので、グルタミン酸二酢酸を添加した比較例３は、浴安定性は良好であるがメッキ外観が著しく粗野な皮膜で実用上支障のある皮膜であった。
【０１２８】
参考例４浴のＳｎ−Ｂｉ合金浴においても、スルファニル酸二酢酸の添加有無効果を比較例４と比較した場合、メッキ外観と浴安定性の向上に加えて、皮膜組成の電流密度変化に対する安定性が向上した。比較例４の３Ａ／ｄｍ2条件ではＢｉ含有率が高いが、参考例４浴の同条件では１０．２０Ａ／ｄｍ2条件と近似した皮膜組成を示した。
【０１２９】
このように、浴の経時安定の向上と電流密度変化に対して皮膜組成が安定すること、並びにメッキ外観の均一性と平滑性を向上させる効果がアミノ酸化合物と界面活性剤を併用添加した錫−鉛、錫−銅、錫−ニッケル、錫−ビスマス、錫−銀、錫−亜鉛、錫−インジウム合金メッキ浴にあることが、参考例５〜１１の試験結果により示された。
【０１３０】
参考例１２と実施例１は、錫銅合金浴のグリコール酸添加による効果を示したもので、グリコール酸を添加した実施例１では皮膜組成の電流密度依存性が小さく、メッキ外観がさらに良化する相乗効果を示した。
【０１３１】
実施例３と比較例５は錫浴での比較結果であるが、グルタミン酸二酢酸四ナトリウム無添加の比較例５浴では建浴時に濁りを生じ実用上不適当であった。
【０１３２】
以上の参考例１〜１２及び実施例１〜３に示した錫及び錫−鉛合金、錫−銀合金、錫−亜鉛合金、錫−ビスマス合金、錫−銅合金、錫−インジウム合金、錫−ニッケル合金、錫系三元合金において、特定のアミノ酸化合物及び一般式（１）〜（１２）に示した特定の界面活性剤が、メッキ浴の安定性及び電流密度変化による皮膜組成の安定化、皮膜外観の平滑性に大きな効果を示した。
【０１３３】
また、アミノ酸化合物とグリコール酸の併用添加が、電着物組成の電流密度依存安定性と皮膜外観の平滑性に相乗効果を示した。